(57)【要約】  本発明は、液体透過性トップシート、液体不透過性バックシート、及び前記液体透過性トップシートと前記液体不透過性バックシートの間に囲まれ、超吸収材料を含む吸収芯を含む、おむつ、おむつパンツ、生理用ナプキンまたは失禁用具などの吸収物品であって、前記超吸収材料が、5.5以下のpH値を有する酸性超吸収材料であり、前記吸収芯が有機亜鉛塩、特にリシノール酸亜鉛をさらに含むことを特徴とする吸収物品に関する。有機亜鉛塩及び酸性超吸収体の組合せは、アンモニアなどの塩基性悪臭の抑制において相乗効果を発揮する。【特許請求の範囲】
【請求項１】
液体透過性トップシート、液体不透過性バックシート、及び前記液体透過性トップシートと前記液体不透過性バックシートの間に囲まれ、超吸収材料を含む吸収芯を含む、おむつ、おむつパンツ、生理用ナプキンまたは失禁用具などの吸収物品であって、前記超吸収材料が、5.5以下のpH値を有する酸性超吸収材料であり、前記吸収芯が有機亜鉛塩をさらに含むことを特徴とする吸収物品。
【請求項２】
前記吸収芯が、繊維、特にセルロースフラフパルプ、酸性超吸収材料、及び場合によっては非酸性超吸収材料の混合物を含む、請求項１に記載の吸収物品。
【請求項３】
酸性及び非酸性超吸収材料の合計量が、前記芯の重量（前記有機亜鉛塩を除く）に対して10〜70重量%である、請求項１または２に記載の吸収芯。
【請求項４】
前記酸性超吸収体が、超吸収材料の全量に対して少なくとも50重量%の量で存在する、請求項２または３に記載の吸収芯。
【請求項５】
有機亜鉛塩の量が、乾燥酸性超吸収材料1gあたり少なくとも10-5gのZnである、請求項１から４のいずれか一項に記載の吸収物品。
【請求項６】
前記吸収芯を有機亜鉛塩の溶液で処理することによって得られる、請求項１から５のいずれか一項に記載の吸収物品。
【請求項７】
前記吸収芯が、合成尿による湿潤後に3.0〜5.7、好ましくは3.5〜5.5、特には4.1〜5.4のpH値を有する、請求項１から６のいずれか一項に記載の吸収物品。
【請求項８】
前記酸性超吸収材料が、3.0〜5.5、好ましくは3.5〜5.3、より好ましくは4.1〜5.2のpH値を有する、請求項１から６のいずれか一項に記載の吸収物品。
【請求項９】
前記酸性超吸収材料が、（メタ）アクリル酸単位を含む架橋ホモまたはコポリマーである、請求項１から８のいずれか一項に記載の吸収物品。
【請求項１０】
前記有機亜鉛塩が、2〜30個の炭素原子を有するカルボン酸の亜鉛塩から選択される、請求項１から９のいずれか一項に記載の吸収物品。
【請求項１１】
前記カルボン酸が、8〜18個の炭素原子を有する不飽和ヒドロキシル化脂肪酸を表す、請求項１０に記載の吸収物品。
【請求項１２】
前記亜鉛塩がリシノール酸亜鉛である、請求項１１に記載の吸収物品。
【発明の詳細な説明】
【技術分野】
【０００１】
本発明は、有効な臭気制御システムを含む、おむつ、おむつパンツ、生理用ナプキンまたは失禁用具などの吸収物品に関する。本発明は特に、酸性超吸収材料及びリシノール酸亜鉛などの有機亜鉛塩が相乗的に相互作用してアンモニアなどの悪臭を減少させる吸収物品に関する。
【背景技術】
【０００２】
前述の種類の吸収物品の分野における一つの重要な開発分野は、一般的に体液の放出後に特に長い時間をかけて形成する臭気化合物の制御である。これらの化合物には、脂肪酸、アンモニア、アミン、硫黄含有化合物並びにケトン及びアルデヒドが含まれる。それらは、体液の天然成分として存在するか、尿生殖器叢中に生息する微生物がしばしば助けとなる、尿素などの天然成分の分解過程に由来する。
【０００３】
吸収物品における不快な臭気の形成を抑制するための種々の手法が存在する。WO97/46188、WO97/46190、WO97/46192、WO97/46193、WO97/46195及びWO97/46196は、例えば臭気抑制添加剤またはゼオライト及びシリカなどの脱臭剤の組み込みを教示している。しかしながら、例えばWO98/17239に記載のように、体液の吸収は、ゼオライトが水で飽和され次第、ゼオライトの臭気抑制能力を減少させる。
【０００４】
第2の手法は、製品中の悪臭を形成する細菌の抑制の意図をもっての乳酸菌の添加を伴う。乳酸菌の組み込み及びその好ましい効果は、例えばSE9703669-3、SE9502588-8、WO92/13577、SE9801951-6及びSE9804390-4に開示されている。
【０００５】
さらに、部分的に中和された超吸収材料（酸性超吸収材料）は吸収物品における不快な臭気の形成を妨げることがWO98/57677、WO00/35503及びWO00/35505から知られている。しかしながら、酸性超吸収材料は、通例の超吸収材料（以下において超吸収ポリマー、SAPとも称される）と比べてより少ない量の体液しか吸収しない。
【０００６】
従って、吸収物品における有効な臭気制御システムに対する継続的な要求が当技術分野に存在する。具体的には、使用される酸性SAPの量を減少しうる臭気制御システムを提供することは望ましい。
【０００７】
DE10256569Alは、無水物基を有する化合物、酸性基を有する化合物、シクロデキストラン（cyclodextrane）、殺菌剤及び12未満のHLB値を有する界面活性剤から選択される少なくとも1種の臭気制御剤を含む主として連続気泡発泡体の形態の水吸収性、架橋、酸基含有ポリマーに関する。殺菌化合物の一例は塩化亜鉛などの亜鉛化合物である。臭気制御剤を添加することができるDE10256569Alによる連続気泡発泡体は、酸性超吸収体を表明していない。さらに、有機亜鉛塩はこの参考文献に言及されていない。
【０００８】
US2004/0180093Alは、親水性アミン含有ポリマー及び銀、銅及び亜鉛化合物から選択される生物活性剤を含むポリマー組成物に関する。亜鉛化合物のために与えられた例には、種々の無機塩、酢酸亜鉛及び乳酸亜鉛が含まれる。このポリマー組成物は、創傷被覆材などの医用物品に使用される。酸性超吸収体は言及されていない。
【０００９】
US2004/0024374Alは、本出願者の名義におけるものであり、少なくともその一部に適用されたスキンケア組成物を有する吸収物品に関する。スキンケア物質の多くの例の一つはリシノール酸亜鉛である。この文献に記載された高度吸収性ポリマー（SAP）はさらに詳述されていない。
【００１０】
DE202004015738U1は、活性炭及び超吸収体の混合物からなることを特徴とする、湿気及び/または臭気の収容のための吸収剤を記載している。活性炭はリシノール酸亜鉛で処理することができる。酸性超吸収体はこの文献に言及されていない。
【００１１】
DE19929106Alは、その吸収剤がアンモニアを吸収できることを特徴とした、それと結合した吸収体及び吸収剤を含むおむつに関する。この文献の教示によれば、これは、ポリアクリル酸ベースの部分的に中性化した（酸性）SAPを使用することによって達成することができる。一実施形態によれば、亜鉛塩を含浸した活性炭も存在しうる。有機亜鉛塩はこの文献に言及されていない。
【００１２】
US2002/0128621Al、US6503526Bl及びWO00/10500も吸収物品に関連して亜鉛塩に言及しているが、その液体透過性カバーシート上に塗布されるローション中のスキンケア剤としてである。
【００１３】
他の技術分野から、リシノール酸亜鉛などの不飽和ヒドロキシル化脂肪酸の有機亜鉛塩は脱臭活性成分であることがさらに知られている（例えばDE1792074Al、DE 2548344Al及びDE 3808114 A1を参照されたい）。
【特許文献１】WO97/46188
【特許文献２】WO97/46190
【特許文献３】WO97/46192
【特許文献４】WO97/46193
【特許文献５】WO97/46195
【特許文献６】WO97/46196
【特許文献７】WO98/17239
【特許文献８】SE9703669-3
【特許文献９】SE9502588-8
【特許文献１０】WO92/13577
【特許文献１１】SE9801951-6
【特許文献１２】SE9804390-4
【特許文献１３】WO98/57677
【特許文献１４】WO00/35503
【特許文献１５】WO00/35505
【特許文献１６】DE10256569Al
【特許文献１７】US2004/0180093Al
【特許文献１８】US2004/0024374Al
【特許文献１９】DE202004015738U1
【特許文献２０】DE19929106A1
【特許文献２１】US2002/0128621A1
【特許文献２２】US6503526B1
【特許文献２３】WO00/10500
【特許文献２４】DE1792074A1
【特許文献２５】DE2548344A1
【特許文献２６】DE3808114A1
【特許文献２７】US5558655
【特許文献２８】EP0640330Al
【特許文献２９】EP0631768Al
【特許文献３０】WO95/01147
【特許文献３１】EP0878481Al
【特許文献３２】EP1217978Al
【特許文献３３】EP0391108A2
【非特許文献１】Geigy, Scientific Tables, Vol 2, 8th ed. 1981 p. 53
【発明の開示】
【発明が解決しようとする課題】
【００１４】
先行技術に関連して上記に論じられた欠点を克服することは、本発明の一つの技術的目標である。
【００１５】
有効な臭気制御システムを有する吸収物品を提供することは、一つのさらなる技術的目標である。
【００１６】
吸収物品中のアンモニア形成を有意に減少または除去することは、本発明の一つのさらなる技術的目標である。
【課題を解決するための手段】
【００１７】
本発明は、液体透過性トップシート、液体不透過性バックシート、及び前記液体透過性トップシートと前記液体不透過性バックシートの間に囲まれ、超吸収材料を含む吸収芯を含む、おむつ、おむつパンツ、パンティライナー、生理用ナプキンまたは失禁用具などの吸収物品であって、前記超吸収材料が、5.5以下のpH値を有する酸性超吸収材料であり、前記吸収芯が有機亜鉛塩をさらに含むことを特徴とする吸収物品に関する。
【００１８】
本明細書においては、5.5以下のpH値を有する酸性超吸収材料（SAP）は、しばしば単に酸性超吸収材料（SAP）と称される。
【００１９】
本発明者らは、酸性超吸収材料及びリシノール酸亜鉛などの有機亜鉛塩は不快な臭気の抑制に相乗的に相互作用することを見出し、この発見に基づいて本発明を完成した。
【発明を実施するための最良の形態】
【００２０】
明細書及び特許請求の範囲を通して、「〜を含む」の使用は、より制限的な意味「本質的に〜からなる」及び「〜からなる」も包含することを意図している。
【００２１】
「吸収物品」とは、我々は、尿、水様便、女性分泌物または月経液などの体液を吸収することができる物品であると理解する。これらの吸収物品には、それだけには限らないが、おむつ、おむつパンツ、パンティライナー、生理用ナプキンまたは失禁用具（例えば成人用に使用される）が含まれる。
【００２２】
このような吸収物品は、使用中は着用者の身体に面する液体透過性トップシートを有する。この吸収物品は、液体不透過性バックシート、例えばプラスチックフィルム、プラスチック被覆不織布または疎水性不織布、及び上記液体透過性トップシートと上記液体不透過性バックシートの間に囲まれた吸収芯をさらに含む。
【００２３】
適切なトップシートは、織布及び不織布材料（例えば繊維の不織ウェブ）、孔あきプラスチックフィルムなどのポリマー材料、例えば孔あき成形熱可塑性フィルム及び油圧成形熱可塑性フィルム；多孔質発泡体；網状発泡体；網状熱可塑性フィルム；並びに熱可塑性スクリムなどの広範囲の材料から製造することができる。適切な織布及び不織布材料は、天然繊維（例えば木質繊維または綿繊維）、合成繊維（例えばポリエステル、ポリプロピレンまたはポリエチレン繊維などのポリマー繊維）あるいは天然繊維及び合成繊維の組合せからなっていてよい。トップシートが不織ウェブを含む場合、そのウェブは多くの既知の技術によって製造することができる。例えば、そのウェブは、スパンボンデッドウェブ、カードウェブ、湿式ウェブ、メルトブローンウェブ、水流交絡ウェブ、上記の組合せなどであってよい。本発明によれば、孔あきプラスチックフィルム（例えば熱可塑性フィルム）または合成繊維ベースの不織布材料、例えばポリエチレンもしくはポリプロピレンホモもしくはコポリマー及びそれらをポリマーベースとした組成物から作製されるものを利用することが好ましい。
【００２４】
場合によっては、少なくとも1つのさらなる層が、吸収芯及びトップシートの間に存在し、疎水性及び親水性ウェブまたは発泡体材料から作製されうる。「ウェブ材料」とは、我々は、凝集性の扁平繊維ベースのティッシュペーパー、織布または不織布タイプの構造と理解する。不織布材料はトップシートについて上記に記載されたと同じ特徴を有しうる。
【００２５】
具体的には、少なくとも1つのさらなる層は、例えば少なくとも1つの捕捉/分配層の形態において流体管理に寄与しうる。このような構造は、例えばUS5558655、EP0640330Al、EP0631768AlまたはWO95/01147によって教示されている。
【００２６】
「発泡体材料」も当技術分野で周知であり例えば本出願者の名義におけるEP0878481AlまたはEP1217978Alに記載されている。
【００２７】
芯覆い（core wrap）によって部分的にまたは完全に囲みうる吸収芯は、場合によっては一般的に圧縮可能で、適合性があり、着用者の皮膚に刺激性でなく、尿及び他の体の浸出液などの液体を吸収及び保持できる任意の他の吸収材料と混合した酸性超吸収材料を含む。
【００２８】
他の吸収材料の例には、一般的にエアーフェルトまたはフラフと呼ばれる粉砕木材パルプ、及びクレープセルロースワッディング；コフォーム（co-form）を含むメルトブローポリマー；化学的に硬化した、修飾したもしくは架橋したセルロース繊維；ティッシュラップ及びティッシュラミネートを含めたティッシュ、吸収発泡体、吸収スポンジ、非酸性超吸収ポリマー（超吸収繊維などの）、吸収ゲル化材料、あるいは任意の他の既知の吸収材料または材料の組合せなどの、使い捨てのおむつ及び他の吸収物品に一般的に使用される多種多様の液体吸収材料が含まれる。
【００２９】
用語「超吸収材料」は、当技術分野で周知であり、体液中でそれ自体の重量の倍数を吸収することができる水膨潤性の、不水溶性材料を意味する。好ましくは、超吸収材料は、0.9重量%の塩化ナトリウムを含有する水溶液中でその重量の少なくとも約10倍、好ましくはその重量の少なくとも約15倍、特にはその重量の少なくとも約20倍を吸収することができる（超吸収表面が吸収すべき液体に自由に到達できる通常の測定条件下で）。超吸収材料の吸収能力を測定するためには、標準試験EDANA WSP241.2を使用することができる。
【００３０】
超吸収材料は、粒子、繊維、フレーク、球及び同様のものを含めた、吸収物品における使用に適した任意の形態であってよく、粒子形態が好ましい。
【００３１】
酸性SAPは、メタクリル酸、アクリル酸、マレイン酸、ビニルスルホン酸などの、酸性基（例えばカルボン酸基またはスルホン酸基）を有する少なくとも1種の重合可能な単位を含むホモポリマーまたはコポリマーに基づく。対応するポリマーには、それだけには限らないが、ポリ（メタ）アクリル酸、エチレン無水マレイン酸コポリマー、ビニルスルホン酸のポリマー及びコポリマー、ポリアクリレート、アクリル酸グラフトデンプン及びイソブチレン無水マレイン酸コポリマーが含まれる。これらのポリマーは、好ましくは、材料を実質的に不水溶性にさせるために架橋されている。本発明の1つの好ましい実施形態によれば、超吸収材料は、例えばEP0391108A2に開示された種類の（メタ）アクリル酸単位を含む架橋ホモポリマーまたはコポリマーである。
【００３２】
酸性超吸収体は、好ましくは、3.0〜5.5、より好ましくは3.5〜5.3、最も好ましくは4.1〜5.2のpH値を有する。従って、pHを標準試験EDANA WSP200.2を使用して測定する。
【００３３】
例えば5.8以上の範囲にあるpHを有する標準のSAPとは違って、本発明において使用する酸性SAPは、5.5以下のpHを有し、好ましい範囲は前述の段落に規定されたとおりである。
【００３４】
酸性SAPを製造する2つの方法がある。1つの方法は、酸、例えばクエン酸を標準のSAPに添加し、それによりpHを減少させることである。もう1つの方法は、低度の中和を維持することである。標準のSAPは、アルカリ金属塩の形成下で中和された高率（一般的に少なくとも70%）の酸性基を有する。それと対照的に、本方法によって製作された酸性SAPは、一般的に15〜60%のより低度の中和を有する。中和の程度及びpHは強く相互に関係し、これは、SAPの酸性度は中和の程度によって制御することができることを示唆している。
【００３５】
上記を考慮して、酸性超吸収を有する吸収芯が、合成尿による湿潤後に3.0〜5.7、より好ましくは3.5〜5.5、特には4.1〜5.4のpH値を有することも好ましい。
【００３６】
吸収芯のpHは、試験吸収芯の調製及びそれを使用するpH測定を伴う次の方法を用いて非常に正確に測定することができる。
【００３７】
方法１：試験用吸収芯の調製
吸収芯をパイロットプラントで製造した吸収芯から打ち抜いた。パイロットプラントにおける芯の製造において、芯をマット形成する標準の方法を使用した。吸収芯は、フラフパルプ（fluffed pulp）及び超吸収材料の均一な混合物からなった。吸収芯は、約8〜10cm3/gのバルクに圧縮した。打ち抜いた芯のサイズは直径5cmであり、その重量は約1.2gであった。
【００３８】
方法２：吸収芯中のpHの測定
約50mmの直径を有する吸収芯を方法１によって調製した。試験液１の所定量、16mlを全てのサンプルに添加し、その後、吸収芯を30分間膨潤させた。その後、サンプルからしぼり出した液体でHamilton、Single Pore Flatタイプ、平底、表面電極を使用してpHを測定した。
【００３９】
試験液１（方法２において言及された）
合成尿は次の物質：KCl、NaCl、MgSO4、KH2PO4、Na2HPO4、NH2CONH2を含有する。本組成物中のpHは6.0±0.5である。
【００４０】
使用する試験液は、1つの芯吸収体用について16ml合成尿（上記に規定された）である。吸収芯は、好ましくは、繊維及び酸性超吸収材料、有機亜鉛塩及び場合によっては非酸性超吸収材料の混合物を含む少なくとも1つの層を含む。
【００４１】
非酸性超吸収材料（本明細書において標準超吸収材料とも称される）とは、我々は、例えば5.8以上のpHを示す上記に記載された種類の超吸収材料と理解する。酸性基と重合可能な単位を含む非酸性SAPは、好ましくは少なくとも70%の中和度（neutralization degree）を有する。
【００４２】
吸収芯中に存在する繊維は、好ましくは、親水性繊維の場合のように、体液を吸収することもできる。最も好ましくは、繊維は、木材パルプフラフ、綿、リンター、レーヨン、酢酸セルロース及び同様のものなどのセルロース系繊維であり、セルロースフラフパルプの使用が好ましい。セルロースフラフパルプは、機械的または化学タイプのものであってよく、化学パルプが好ましい。
【００４３】
吸収芯及び、該当する場合、その各層においては、超吸収材料（酸性及び場合によっては非酸性タイプの）の全量は、繊維及び超吸収材料（有機亜鉛塩を含まず）の全混合物の重量に対して、好ましくは10〜70重量%、より好ましくは20〜65重量%、特には30〜60重量%、例えば30〜50重量%である。
【００４４】
より大量の酸性SAPは本発明の効果を高めるように考えられるものの、酸性SAP/非酸性SAPの重量比は、特には制限されない（例えば5/95〜95/5、10/90〜90/10、20/80〜80/20）。従って、100/0〜50/50（例えば95/5〜60/40、90/10〜70/30）の酸性SAP/非酸性SAPの重量比を達成すべき特性に応じて好ましく選択することができる。
【００４５】
非常に少量の有機亜鉛塩は極めて有効な臭気制御において酸性SAPと既に協力している。有機亜鉛塩（亜鉛として計算して）の好ましいより低重量限度は、1gの乾燥酸性SAPあたり少なくとも10-5gであると考えられる。酸性SAPに関して本明細書で使用される用語「乾燥」は、酸性SAPに水が添加されずに酸性SAP中に存在する唯一の水は製作からの回避できない残留水であると理解される。より好ましくは、有機亜鉛塩は、少なくとも10-4g、さらにより好ましくは少なくとも5×10-4g、さらにより好ましくは少なくとも10-3gの量で存在する。最も好ましい実施形態によれば、亜鉛塩の量は、乾燥酸性SAPの1gあたり少なくとも10-2gの亜鉛である。これが強化された臭気抑制を伴わない場合、経済的な理由で、亜鉛含有量を、例えば酸性SAPの1gあたり0.1または1gの値にさらに増加させることがもはや有用ではない点に到達することがあっても、特定の上限はない。
【００４６】
例えば、40%の酸性SAPが吸収芯中に存在する場合、有機亜鉛塩の濃度は0.03〜30重量%の範囲であってよい。
【００４７】
使用される有機亜鉛塩に関しても特定の制限はない。本発明によれば、2〜30個の炭素原子、特には12〜24個の炭素原子を有する有機カルボン酸の亜鉛塩が好ましく使用される。カルボン酸基は、脂肪族、脂肪族-芳香族、芳香族-脂肪族、脂環式、または芳香族残基に結合することができ、ここで、脂肪族鎖または脂環式環は、不飽和であってよく、場合によっては例えばヒドロキシまたはC1〜C4アルキルによって置換されている。これらの塩には、酢酸亜鉛、乳酸亜鉛、リシノール酸亜鉛及びアビエチン酸亜鉛が含まれる。より好ましくは、亜鉛塩は、8〜18個の炭素原子を有する不飽和ヒドロキシル化脂肪酸の亜鉛塩である。不飽和二重結合またはヒドロキシ基の数に関して特定の制限はないが、1また2個の不飽和二重結合及び1または2個のヒドロキシル基を有する脂肪酸が好ましいと考えられる。最も好ましい実施形態はリシノール酸亜鉛である。
【００４８】
本発明の一実施形態によれば、リシノール酸亜鉛などの上記に記載された有機亜鉛塩は、市販のTEGO（登録商標）Sorb A30（Degussa）におけるようにアミノ酸によって活性化される。
【００４９】
本発明において使用される有機亜鉛塩は、アミン、例えば、たばこの煙の中のニコチン、チオ化合物、例えば、ニンニク及びタマネギ中のアリシン、並びに酸、例えば、ヒトの汗の中のイソ吉草酸、及び酪酸に基づく悪臭物質を化学的に除去することもできる。例えば、TEGO（登録商標）Sorbの商標でDegussaによって市販されているリシノール酸亜鉛は、アンモニアを除去するだけでなく記載されたさらなる臭気除去効果を有する。
【００５０】
本発明は、有機亜鉛塩を吸収芯中に組み込むことの技術に関していかなる制限にも従わない。浸漬及び吹付けが好ましい。
【００５１】
例えば、酸性SAPとの混合前または混合中に、吸収芯中に存在する繊維、好ましくはセルロースフラフパルプを有機亜鉛塩の溶液で処理することが考えられる。
【００５２】
1つの好ましい実施形態によれば、有機亜鉛塩の溶液を、繊維、最も好ましくは製造者から入手されるセルロースフラフパルプシート上に吹き付ける。有機亜鉛塩溶液は、これらのシートの製造者によって、吸収物品の製造者へのシートの送出前に、フラフパルプシート上に直接吹き付けることができる。吸収物品の作製時に有機亜鉛塩溶液を吹き付けることの余分な工程を回避するので、これは特に好ましい実施形態である。別法として、繊維を溶液中に浸漬する。次いで、酸性SAPを芯形成中または芯形成後に添加する。
【００５３】
別法として、通常の技術を利用して繊維、好ましくはセルロース系フラフから芯を形成し、前記芯に芯形成中に亜鉛塩溶液を吹き付ける。芯形成中または芯形成後のいずれかに、酸性SAPを組み込むが、既に形成された吸収芯への吹付けはより好ましくない。
【００５４】
現在入手可能な情報から、しかしながら、亜鉛の組み込みを達成することの最も有効な技術は、酸性SAPの混合物、繊維、好ましくはセルロースフラフパルプ及び場合によっては非酸性SAPを含む既に形成された吸収芯を、有機亜鉛塩の溶液、特にリシノール酸亜鉛溶液で処理することを伴うと考えられる。
【００５５】
1つの好ましい塗布技術によれば、有機亜鉛塩、特にリシノール酸亜鉛の溶液を、吸収芯の片面または両面、あるいはそれを構成している個々の層の片面または両面に吹き付ける。
【００５６】
この溶液に使用される溶媒は、水、好ましくはエタノールなどの揮発性有機溶媒、または水及びエタノールなどの水混和性有機溶媒の混合物であってよい。好ましくは、有機亜鉛溶媒は、比較的高濃度で、好ましくは1〜30重量%溶液中に存在する。このような濃縮液の使用は、超吸収材料の吸収能力が必要以上に損なわれないことを確実にする。Degussaから入手できるTEGO（登録商標）Sorb A30（活性成分含有率30重量%、アミノ酸により活性化されたリシノール酸亜鉛）などの市販の有機亜鉛塩の溶液も使用することができる。
【００５７】
バックシートは、吸収層によって吸収され物品内に収容されている浸出液が、ベッドシーツ及び下着などの、吸収物品と接触しうる他の外部物品を汚すのを防ぐ。好ましい実施形態においては、バックシートは、液体（例えば、尿）を実質的に通さず、約0.012mm〜約0.051mmの厚さを有する、熱可塑性フィルムなどの不織布及び薄いプラスチックフィルムの積層品を含む。適切なバックシートフィルムには、インディアナ州、Terre Haute市、Tredegar Industries Inc.によって製造されX15306、X10962、及びX10964の商標で販売されているものが含まれる。他の適切なバックシート材料は、浸出液がバックシートを透過するのを防ぎながら蒸気が吸収物品から逃げるのを可能にする通気性材料を含むことができる。例示的な通気性材料は、織布ウェブ、不織布ウェブ、フィルムコート不織布ウェブなどの複合材料、及び微孔フィルムなどの材料を含むことができる。
【００５８】
吸収物品の上記のエレメントは、場合によっては他の一般的な吸収物品のエレメントと一緒に、当技術分野で周知の方法で、組み立てることができる。
【００５９】
以下の実施例及び比較例は本発明を例証する。
【実施例】
【００６０】
＜実施例１＞
約1.2gの重量及び5cmの直径を有する円形試験吸収芯を、パイロットプラントで製造された吸収芯から打ち抜いた。パイロットプラントにおける芯の製造において、芯をマット形成する標準の方法を使用した。吸収芯は、フラフパルプ及び超吸収材料の均一な混合物からなった。使用したフラフパルプは、0.72gのWeyerhauserパルプ（NB 416）であり、超吸収材料は、DegussaからのZ3106と称する酸性超吸収体（pH 5.1）の0.48gであった。吸収芯を約8〜10cm3/gのバルクに圧縮した。
【００６１】
吸収芯に、1.3mlの3重量%リシノール酸亜鉛の溶液（TEGO（登録商標）Sorb A30の商標でDegussaから入手可能、1/10に希釈）を、溶液を表面（片面）に滴下することまたは溶液中に芯の片面を浸漬することのいずれかによって添加した。処理後1週間に、吸収体に下記に記載した方法３により16mlの合成尿を吸収させ、次いで室温において静置した。
【００６２】
合成尿の吸収後4時間、6時間及び8時間に発生するアンモニアの量を測定した。
【００６３】
5回の測定値を平均値として平均した。結果は表１に示されている。
【００６４】
方法３：吸収芯中のアンモニア抑制の測定
吸収芯を方法１により調製した。試験液２を調製した。プロテウスミラビリス（Proteus mirabilis）の細菌懸濁液を栄養培養液中で30℃において終夜培養した。グラフト培養物（graft culture）を希釈し、細菌数を測定した。最終培養物は試験液の1mlあたり約105個の微生物を含んだ。吸収芯をプラスチック広口壜に置き、試験液２を吸収芯に添加し、その後、この容器を35℃で4、6、及び8時間それぞれインキュベートし、その後、ハンドポンプといわゆるDrager管を使用して、サンプルをこの容器から採取した。ppmまたは体積百分率で等級分けしたスケール上の色変化として、アンモニア含有量を得た。
【００６５】
試験液２
滅菌合成尿に、微生物用の成長培地を添加した。合成尿は、一価及び二価陽イオン及び陰イオン及び尿素を含み、Geigy, Scientific Tables, Vol 2, 8th ed. 1981 p. 53における情報に従って調製した。微生物用の成長培地は、腸内細菌用のHook及びFSA培地の情報に基づく。この混合物のpHは6.6である。
【００６６】
＜実施例２＞
溶液を表面（片面）に滴下することまたは溶液中に芯の片面を浸漬することのいずれかによって吸収芯に添加される水溶液が、6重量%のリシノール酸亜鉛を含んだことを唯一の例外として、実施例１と同じ方法で吸収芯を形成した。
【００６７】
＜実施例３＞
溶液を表面（片面）に滴下することまたは溶液中に芯の片面を浸漬することのいずれかによって吸収芯に添加される水溶液が、0.5重量%のリシノール酸亜鉛を含んだことを唯一の例外として、実施例１と同じ方法で吸収芯を形成した。
【００６８】
＜実施例４＞
溶液を表面（片面）に滴下することまたは溶液中に芯の片面を浸漬することのいずれかによって吸収芯に添加される水溶液が、0.3重量%のリシノール酸亜鉛を含んだことを唯一の例外として、実施例１と同じ方法で吸収芯を形成した。
【００６９】
＜参考例＞
酸性超吸収体を従来の非酸性超吸収体（Dow Chemicalsから入手可能なXZS 91030.03）で代替したことを唯一の例外として、実施例１と同じ方法で吸収体を形成した。さらに、リシノール酸亜鉛による処理は実施しなかった。
【００７０】
＜比較例１＞
酸性超吸収体を非酸性タイプ（Dow Chemicalsから入手可能なDow XZS 91030.03）で代替したことを唯一の例外として、実施例１と同じ方法で吸収芯を形成した。
【００７１】
＜比較例２＞
リシノール酸亜鉛溶液での処理を実施しなかったことを唯一の例外として、実施例１と同じ方法で吸収体を形成した。
【００７２】
参考例、比較例１及び２並びに実施例１から４までのアンモニア形成に関する結果は、以下の表１に示されている。
【００７３】
【表１】
2009515622.tif 000002
【００７４】
＜実施例５＞
市販の酸性超吸収体M7125（BASF、pH=4.9±0.2）をDegussaからのZ3106の代わりに使用したことを唯一の例外として、実施例１と同じ方法で吸収芯を形成した。
【００７５】
＜比較例３＞
リシノール酸亜鉛をそれに添加しなかったことを唯一の例外として、実施例５と同じ方法で吸収芯を形成した。
【００７６】
比較例３及び実施例５のアンモニア形成に関する結果は、以下の表２に示されている。
【００７７】
【表２】
2009515622.tif 000003
【００７８】
上記実験は、酸性超吸収体とリシノール酸亜鉛などの有機亜鉛塩との併用は、アンモニアの形成を非常に驚くべき程度に抑制することを示している。ヒトは30ppmの濃度においてアンモニアのにおいを感知することができるという事実を考慮すると、本発明は、吸収物品の使用中、アンモニア臭は着用者によって知覚されないことを保証する。
【国際調査報告】
2009515622.tif 000004
2009515622.tif 000005
2009515622.tif 000006